Brevet FR3021658A1 — publié le 20151204

Composition de polyuréthane à terminaisons NCO à base de MDI non thermofusible et à faible teneur en monomère MDI, comprenant au moins un composé isocyanate de volume molaire particulier La présente invention concerne une composition de polyuréthane à terminaisons NCO à base de diisocyanate de diphényle méthane (MDI) non thermofusible et à faible teneur en monomère MDI issu de la synthèse dudit polyuréthane, comprenant au moins un composé isocyanate de volume molaire particulier tel que décrit ultérieurement (noté composé (A)). Grâce à la présence dudit composé (A), la composition de polyuréthane selon l'invention présente une stabilité améliorée en terme de viscosité, se traduisant par une augmentation de viscosité réduite dans le temps. La présente invention concerne également l'utilisation d'une telle composition de polyuréthane pour fabriquer une composition adhésive, de mastic et/ou de revêtement de surface, notamment pour le domaine de la construction, qui soit stable dans le temps en terme de viscosité. La présente invention concerne en outre un procédé de préparation de telles compositions selon l'invention stables dans le temps en terme de viscosité, caractérisé en ce que le composé (A) (ou l'ensemble des composés (A)) est ajouté en post-synthèse du (des) polyuréthane(s) à terminaisons NCO à base de diisocyanate de diphényle méthane (MDI) non thermofusible(s) et à faible teneur en monomère MDI. Pour répondre au besoin du plus grand nombre, on cherche à mettre au point des compositions de revêtement de surface, de mastic et d'adhésif utilisables ou applicables à basse température (entre 5 et 35°C) et notamment à température ambiante (23°C). De nombreuses compositions de revêtement de surface, de mastic et d'adhésif disponibles sur le marché sont fabriquées à partir de polyuréthanes réactifs à base de MDI, possédant notamment des groupes isocyanates terminaux qui réticulent en présence d' humidité. Toutefois, ces compositions présentent en général l'inconvénient de comporter des teneurs importantes en MDI provenant de la réaction de synthèse du polyuréthane, susceptibles de conduire à un certain nombre d'inconvénients, dont entre autre des problèmes de toxicité. La préparation de polyuréthanes à terminaisons NCO à base de MDI se fait traditionnellement par réaction d'un polyol avec un excès stoechiométrique de MDI. Cet excès 3021658 2 stoechiométrique peut être traduit par un rapport molaire NCO/OH (noté « rapport NCO/OH ») strictement supérieur à 1, qui correspond au rapport molaire du nombre de groupes isocyanates (NCO) sur le nombre de groupes hydroxyles (OH) portés par les espèces réactives porteuses de telles fonctions, utilisées dans la préparation du polyuréthane. Ledit 5 excès stoechiométrique est nécessaire à l'obtention de groupes isocyanates terminaux sur le polyuréthane. Selon le rapport molaire NCO/OH choisi, le polyuréthane synthétisé est obtenu avec un excédent plus ou moins important de monomère MDI résiduel, correspondant au monomère MDI non réagi en fin de réaction. Afin de réduire les inconvénients liés à la présence d'une teneur élevée en MDI, des 10 recherches ont été menées pour synthétiser des polyuréthanes à terminaisons NCO à base de MDI avec un minimum de monomère MDI résiduel. Cependant, il a été observé que les compositions de polyuréthane possédant une teneur en monomère MDI inférieure ou égale à 1% en poids par rapport au poids de la composition de polyuréthane, sont hautement visqueuses à température ambiante et présentent 15 des problèmes de stabilité dans le temps en terme de viscosité. En effet, ces compositions de polyuréthane à faible teneur en monomère MDI ont une durée de vie limitée au stockage et voient leur viscosité augmenter rapidement au cours du temps, jusqu'à devenir trop visqueuses pour pouvoir être formulées sous la forme d'une composition de revêtement de surface, d'une composition adhésive ou d'une composition de 20 mastic, utilisable ou applicable à basse température (5-35°C), et notamment à température ambiante (23°C). Il est connu d'utiliser des diluants tel que des solvants organiques hydrocarbonés ou des plastifiants pour diminuer la viscosité de compositions de polyuréthane à terminaisons NCO à faible teneur en monomère diisocyanate résiduel. Toutefois, ces diluants présentent 25 l'inconvénient de devoir être utilisés dans des quantités importantes, ce qui n'est généralement pas souhaité. En outre, ces diluants ne permettent pas de stabiliser efficacement l'évolution de viscosité de telles compositions de polyuréthane, notamment sur le long terme. Alternativement, il a été proposé dans la demande de brevet WO 2011/051019, d'ajouter un ester d'acide monocarboxylique ou dicarboxylique en C2-C24 pour diminuer la 30 viscosité d'une composition de polyuréthane à terminaisons NCO à faible teneur en monomère diisocyanate résiduel. Dans les exemples, il a été démontré qu'en ajoutant 5 à 6% en poids d'un ester particulier dans une composition de polyuréthane à terminaisons NCO à base de TDI à faible teneur en monomère TDI résiduel, la viscosité de la composition n'évoluait plus ou quasiment plus dans le temps au bout d'une semaine à 40°C. 3021658 3 Toutefois, l'efficacité de cette stabilisation reste à améliorer, notamment au vu des quantités d'agent stabilisant utilisées et/ou de la durée de stabilisation. Par ailleurs, aucun effet stabilisant n'a été démontré sur des compositions de polyuréthane à terminaisons NCO à base de MDI à faible teneur en monomère MDI résiduel, 5 ces dernières étant généralement plus instables en terme de viscosité que les compositions à base de polyuréthane à terminaisons NCO à base de TDI à faible teneur en TDI résiduel. Ainsi, il existe un besoin de mettre à disposition une composition de polyuréthane à terminaisons NCO à base de MDI, présentant une teneur en MDI inférieure ou égale à 1% en poids par rapport au poids de la composition de polyuréthane, ne présentant pas tout ou partie 10 des inconvénients de l'art antérieur. En particulier, il existe un besoin de mettre à disposition une composition de polyuréthane à terminaisons NCO à base de MDI présentant une teneur en MDI inférieure ou égale à 1% en poids par rapport au poids de ladite composition, pouvant être stabilisée en terme de viscosité de manière efficace, notamment à l'aide d'une teneur totale en agent 15 stabilisant plus faible au regard de l'art antérieur. Il existe également un besoin de mettre à disposition une composition de polyuréthane à terminaisons NCO à base de MDI présentant une teneur en MDI inférieure ou égale à 1% en poids par rapport au poids de ladite composition, suffisamment stable en terme de viscosité pour pouvoir être utilisée à basse température (5-35°C) et notamment à 20 température ambiante (23°C) même après de longues durées de stockage (par exemple 2-4 semaines à 20-40°C dans des conditions anhydres). Par ailleurs, il existe un besoin de formuler une composition adhésive, de mastic et/ou de revêtement de surface comprenant au moins un polyuréthane à terminaisons NCO à base de MDI et une teneur en MDI inférieure ou égale à 1% en poids par rapport au poids de 25 ladite composition, suffisamment stable en terme de viscosité pour pouvoir être mise en oeuvre, et notamment extrudée ou appliquée, facilement à basse température (5-35°C) et notamment à température ambiante (23°C), même après de longues durées de stockage. Il existe en outre un besoin de formuler une composition adhésive, de mastic et/ou de revêtement de surface, comprenant au moins un polyuréthane à terminaisons NCO à base 30 de MDI et une teneur en MDI inférieure ou égale à 1% en poids par rapport au poids de ladite composition, présentant par ailleurs des propriétés mécaniques (élasticité, module et cohésion) satisfaisantes. De manière surprenante, il a été trouvé que l'ajout d'au moins un composé isocyanate de volume molaire inférieur ou égale à 300 mL/mol (composé (A)) dans une 3021658 4 composition comprenant au moins un polyuréthane non thermofusible à base de MDI à terminaisons NCO et une teneur en MDI inférieure ou égale à 1% en poids par rapport au poids de ladite composition, permettait de répondre en tout ou partie à ces besoins. En particulier, il a été trouvé que l'ajout d'au moins un composé (A) permettait de 5 réduire de manière efficace et satisfaisante l'augmentation de viscosité dans le temps, d'une composition de polyuréthane comprenant au moins un polyuréthane non thermofusible à base de MDI à terminaisons NCO et une teneur en MDI inférieure ou égale à 1% en poids par rapport au poids de ladite composition, permettant ainsi d'obtenir des compositions suffisamment stables pour pouvoir être facilement mises en oeuvre à basse température (5- 10 35°C) et notamment à température ambiante (23°C), même après de longues durées de stockage (par exemple 2-4 semaines à 20-40°C dans des conditions anhydres). Par ailleurs, il a été trouvé que l'addition d'au moins un composé (A) dans une composition adhésive, de mastic et/ou de revêtement de surface formulée à partir d'une composition de polyuréthane comprenant au moins un polyuréthane non thermofusible à base 15 de MDI à terminaisons NCO et une teneur en MDI inférieure à 1% en poids par rapport au poids de la composition de polyuréthane, à l'une quelconque de ses étapes de préparation, postérieure à l'addition de ladite composition de polyuréthane dans la composition adhésive, de mastic et/ou de revêtement de surface, permettait d'obtenir les mêmes avantages que suscités. 20 En outre, il a été observé que l'utilisation d'une petite quantité de composé(s) (A) suffisait à obtenir une stabilisation de la viscosité d'une composition de polyuréthane comprenant au moins un polyuréthane non thermofusible à base de MDI à terminaisons NCO et une teneur en MDI inférieure ou égale à 1% en poids par rapport au poids de la composition de polyuréthane, permettant ainsi de formuler des compositions de revêtement de 25 surface, de mastic et/ou d'adhésif, adaptées notamment au domaine de la construction, stables dans le temps en terme de viscosité et présentant des propriétés mécaniques et des propriétés applicatives (extrusion ou d'enduction) satisfaisantes. En particulier, lesdites propriétés ne subissent pas de dégradation substantielle consécutivement à l'ajout de composé(s) (A). La présente demande porte donc sur l'utilisation d'au moins un composé (A) 30 comportant au moins un groupe isocyanate et possédant un volume molaire inférieur ou égale à 300 millilitres par mole (mL/mol) comme agent stabilisant de viscosité d'une composition de polyuréthane comprenant au moins un polyuréthane non thermofusible à base de MDI à terminaisons NCO et une teneur en MDI inférieure ou égale à 1% en poids par rapport au poids de la composition de polyuréthane. Un tel agent stabilisant est capable à lui seul, sans 3021658 5 avoir recours à des agents stabilisants de viscosité de l'art antérieur dans les quantités prescrites par l'art antérieur, de réduire l'augmentation de la viscosité dans le temps d'une composition de polyuréthane comprenant au moins un polyuréthane non thermofusible à base de MDI à terminaisons NCO et une teneur en MDI inférieure ou égale à 1% en poids par 5 rapport au poids de la composition de polyuréthane. La présente demande porte également sur l'utilisation d'au moins un composé (A) comme agent stabilisant de viscosité d'une composition adhésive, de mastic et/ou de revêtement de surface formulée à partir d'une composition de polyuréthane comprenant au moins un polyuréthane non thermofusible à base de MDI à terminaisons NCO et une teneur 10 en MDI inférieure ou égale à 1% en poids par rapport au poids de la composition de polyuréthane. D'autres objets et caractéristiques de la présente invention apparaîtront plus clairement à la lecture de la description et des exemples. Dans la présente demande, en l'absence d'indication contraire : 15 - la viscosité est mesurée à température ambiante (23°C). La mesure de viscosité à 23°C peut se faire à l'aide d'un viscosimètre Brookfield selon la norme ISO 2555. Typiquement, la mesure réalisée à 23°C peut se faire à l'aide d'un viscosimètre Brookfield RVT, d'une aiguille adaptée au domaine de viscosité et à une vitesse de rotation de 20 tours par minute (tr/mn) ; 20 - les masses molaires moyennes en en poids, exprimées en dalton (Da), sont déterminées par chromatographie par perméation de gel (GPC), la colonne étant calibrée avec des étalons de PolyEthylène Glycol (PEG) ; - les différents modes de réalisations des compositions adhésives, de mastic et/ou de revêtement de surface décrits dans la présente demande peuvent être combinés entre eux, dans 25 la mesure où l'utilisation visée est la même (adhésif, mastic, ou revêtement de surface). La présente demande a pour objet en premier lieu une composition de polyuréthane comprenant - a) au moins 98% en poids d'au moins un polyuréthane non thermofusible à terminaisons NCO à base de diisocyanate de diphényle méthane (MDI), 30 b) une teneur en monomère MDI inférieure ou égale à 1% en poids, c) au moins un composé isocyanate de volume molaire inférieur ou égal à 300 millilitres par mol (mL/mol) (noté composé (A)), les pourcentages en poids étant exprimés par rapport au poids total de la composition de polyuréthane. 3021658 6 Le(s) polyuréthane(s) à terminaisons NCO à base de MDI utilisé(s) selon l'invention est (sont) non thermofusible(s), c'est-à-dire qu'il(s) n'est (ne sont) pas solide(s) à une température allant de 5 à 35°C, et notamment à température ambiante (23°C). En particulier, il(s) présente(nt) une viscosité mesurée à 23°C, inférieure ou égale à 300 000 mPa.s, de 5 préférence inférieure ou égale à 250 000 mPa.s, plus préférentiellement allant de 100 à 200 000 mPa.s., et mieux encore allant de 4000 à 150 000 mPa.s (millipascal seconde). De tels polyuréthanes sont suffisamment fluides à une température allant de 5 à 35°C pour pouvoir être mis en oeuvre aisément dans cette gamme de température à l'aide de dispositifs d'application et/ou de mélange habituellement employés dans le domaine des adhésifs, 10 mastics et/ou revêtement, tel qu'illustré notamment dans les exemples de la présente demande. Le(s) polyuréthane(s) à terminaisons NCO à base de MDI à faible teneur en MDI utilisé(s) selon l'invention est (sont) susceptible(s) d'être obtenu(s) par une réaction de polyaddition d'une composition constituée de polyisocyanate(s) comprenant au moins du 15 MDI, et d'une composition constituée de polyol(s), à une température inférieure à 95°C, de préférence allant de 65 à 90°C, plus préférentiellement de 80 à 85°C, dans des conditions anhydres, avec ou sans catalyseur de réaction, dans des quantités de polyisocyanate(s) et de polyol(s) conduisant à un rapport NCO/OH noté rl allant de 1,60 à 1,95. Ce procédé de préparation permet de synthétiser un polyuréthane à terminaisons NCO à base de MDI à 20 faible teneur en MDI.La teneur en MDI en fin de réaction est en général inférieure ou égale à 1% en poids par rapport au poids du milieu réactionnel. En particulier, en réduisant le rapport NCO/OH dans la plage de valeurs sus-indiquée, il est possible d'obtenir un polyuréthane à terminaisons NCO à base de MDI avec une teneur en MDI très basse en deçà de la limite de 1% en poids sus-indiquée. Le rapport rl peut donc aller de 1,60 à 1,90, de préférence de 1,60 25 à 1,85, en particulier de 1,60 à 1,75, et mieux encore de 1,60 à 1,70. De préférence, ce rapport est choisi de manière à obtenir un polyuréthane à terminaisons NCO à base de MDI avec une teneur en MDI inférieure ou égale à 0,8% en poids, et plus préférentiellement inférieure ou égale à 0,5% en poids par rapport au poids du milieu réactionnel. Les quantités pondérales des réactifs à charger dans le réacteur pour synthétiser le(s) 30 polyuréthane(s) à terminaisons NCO à base de MDI à faible teneur en MDI utilisé(s) selon l'invention, sont déterminées sur la base du rapport rl, ainsi que, s'agissant des polyols, sur la base de leur masse molaire moyenne en nombre et leur fonctionnalité, ou s'agissant des polyisocyanates, sur la base de leur teneur en groupe isocyanate (%NCO exprimé en pourcentage en poids par rapport au poids de polyisocyanate). 3021658 7 La composition de polyisocyanate(s) sus-citée peut être constituée de MDI seul ou en mélange avec un ou plusieurs monomères polyisocyanates différents du MDI. Ces monomères polyisocyanates peuvent être choisis parmi ceux habituellement utilisés dans la synthèse d'un polyuréthane à terminaisons NCO, de préférence parmi les monomères 5 diisocyanates autres que le MDI, et plus préférentiellement parmi le toluène diisocyanate (TDI), l'isophorone diisocyanate (IPDI), l'hexaméthylène diisocyanate (HDI). Le MDI utilisé peut être se présenter sous la forme d'un isomère ou d'un mélange d'isomères, tel que le 4,4'-MDI et/ou le 2,4'-MDI. De préférence, le MDI utilisé est constitué à au moins 90% en poids, et mieux encore d'au moins 95% en poids d'isomère 4,4'-MDI par 10 rapport au poids total de MDI. Plus préférentiellement, la composition de polyisocyanate(s) est constituée d'un ou plusieurs isomères du MDI et d'au moins 90% en poids, et mieux encore d'au moins 95% en poids de 4,4'-MDI par rapport au poids de la composition de polyisocyanate(s). La composition de polyol(s) sus-citée peut être constituée d'un polyol ou d'un 15 mélange de polyols. En particulier, le(s) polyol(s) utilisable(s) peu(ven)t être choisi(s) parmi ceux possédant une masse molaire moyenne en nombre allant de 1000 à 18000 g/mol, et plus particulièrement ceux possédant une masse molaire moyenne en nombre allant de 1000 à 8000 g/mol. La composition de polyol(s) est constituée de préférence d'un ou plusieurs 20 polyéthers, et plus préférentiellement d'au moins un polyéther triol. Mieux encore, la composition de polyol(s) est un mélange de polyéther diol et triol, tel que le polypropylène glycol triol et le polypropylène glycol diol. La composition de polyisocyanate(s) et de la composition de polyol(s) utilisées dans le procédé de préparation du polyuréthane à terminaisons NCO à base de MDI utilisé selon 25 l'invention sont choisis de préférence de manière à obtenir un polyuréthane à terminaisons NCO à base de MDI non thermofusible, présentant notamment une viscosité telle que décrite ci-dessus. Le(s) catalyseur(s) de réaction utilisable(s) peu(ven)t être tout catalyseur connu par l'homme du métier pour catalyser la formation de polyuréthane par réaction d'au moins un 30 polyisocyanate et d'au moins un polyol. La teneur en polyuréthane à terminaisons NCO à base de MDI est de préférence d'au moins 98,5% en poids, plus préférentiellement d'au moins 99% en poids du poids total de la composition de polyuréthane selon l'invention. 3021658 8 La teneur en monomère MDI dans la composition de polyuréthane selon l'invention est de préférence inférieure ou égale à 0,8% en poids, et plus préférentiellement inférieure ou égale à 0,5% en poids du poids total de la composition de polyuréthane selon l'invention. Le principe de la méthode d'analyse pour la détermination de la concentration en 5 monomères diisocyanate résiduel (MDI) repose sur la réaction spécifique du groupe isocyanate NCO avec une amine (1-(2-méthoxyphényl)pipérazine ou PPZ) pour former des dérivés stables d'urée. Ces dérivés sont obtenus lors de la préparation de l'échantillon à analyser par dilution/solubilisation de cet échantillon à l'aide d'une solution d'acétonitrile à 0,02 mol/L de PPZ. Les dérivés de PZZ formés à partir des isocyanates contenus dans 10 l'échantillon à analyser sont ensuite dosés par un système de Chromatographie Liquide Haute Performance (CLHP) à phase inversée en C18 avec un gradient de phase mobile comprenant un mélange d'eau et d'acétonitrile tamponné à l'aide d'une solution aqueuse de tétrabutylammonium bisulfate à 0,2% en poids, à un pH allant de 2 à 3, muni d'un détecteur Ultra-Violet (UV) fonctionnant à 254nm. Ces composés sont identifiés et quantifiés en 15 comparant leur temps de rétention et leur surface de pics chromatographiques avec ceux des dérivés PPZ étalons obtenus par réaction d'un monomère diisocyanate (MDI) de nature et concentration connue. L'échantillon à analyser peut être une composition de polyuréthane telle que décrite précédemment, avant ou après stabilisation avec le composé (A). 20 L'échantillon à analyser peut également être une composition adhésive, de mastic et/ou de revêtement de surface selon l'invention formulée à partir de ladite composition de polyuréthane. Le(s) composé(s) (A) utilisé(s) selon l'invention est (sont) différent(s) du MDI. De préférence, le(s) composé(s) (A) est (sont) en outre différent(s) du (des) autres 25 polyisocyanate(s) éventuellement utilisés pour la synthèse du polyuréthane à terminaisons NCO à base de MDI selon l'invention. Le(s) composé(s) (A) utilisé(s) selon l'invention possède(nt) de préférence un volume molaire inférieur ou égal à 250mL/mol, plus préférentiellement inférieur ou égale à 200 mL/mol. 30 Le volume molaire du composé (A) est défini comme le rapport de la masse molaire, exprimée en gramme par mole (g/mol) sur la masse volumique dudit composé (mesurée à une température allant de 20 à 25°C et à pression atmosphérique de 1 bar), exprimée en gramme par millilitre (g/mL). 3021658 9 Le(s) composé(s) (A) utilisé(s) selon l'invention possède(nt) de préférence une masse molaire inférieure ou égale à 300 g/mol. Le(s) composé(s) (A) utilisé(s) selon l'invention est (sont) choisi(s) de préférence parmi les monoisocyanates et les diisocyanates. 5 Le(s) composé(s) (A) utilisé(s) selon l'invention peu(ven)t être utilisé(s) sous la forme d'un seul composé ou d'un mélange d'au moins deux composés. De préférence, il est utilisé sous la forme d'un seul composé. Le(s) composé(s) (A) utilisé(s) selon l'invention peu(ven)t être aromatique(s) ou aliphatique(s), linéaire(s) ou ramifié(s), cyclique(s) ou acyclique(s), saturé(s) ou insaturé(s). 10 Le(s) composé(s) (A) utilisé(s) selon l'invention est (sont) avantageusement choisi(s) parmi les composés isocyanates dont le(s) groupe(s) isocyanate n'est (ne sont) pas relié(s) à un atome de carbone d'un cycle hydrocarboné aromatique, par exemple à 6 chainons, tel qu'un phényle. Ces composés présentent un risque toxicologique réduit, par rapport à ceux dont au moins un groupe isocyanate est relié à un atome de carbone d'un cycle 15 hydrocarboné aromatique, par exemple à 6 chainons, tel qu'un phényle. En effet, l'hydrolyse de ces derniers composés aromatiques conduit à des amines susceptibles de présenter des risques toxicologiques pour l'homme et son environnement. En particulier, le(s) composé(s) (A) utilisé(s) selon l'invention est (sont) avantageusement choisi(s) parmi les composés isocyanates dont le(s) groupe(s) isocyanate 20 n'est (ne sont) pas relié(s) à un atome de carbone hybridé sp2. Parmi les composés (A) utilisables selon l'invention, on préfère utiliser seul ou en mélange : - les monoisocyanates aliphatiques, acycliques, linéaires ou ramifiés, tels que par exemple: - l'hexyl isocyanate (de volume molaire égal à 145,7 mL/mol et de masse molaire 25 égale à 127,2 g/mol) CH3 (CH2)4CH2NCO, - l'octyl isocyanate (de volume molaire égal à 176,4 mL/mol et de masse molaire égale à 155,2 g/mol) CH3 (CH2)6CH2NCO, 30 - le décyl isocyanate (de volume molaire égal à 208,3 mL/mol et de masse molaire égale à 183,3 g/mol) CH3 (CH2)8 CH2NC 0 - le dodécyl isocyanate (de volume molaire égal à 241 mL/mol et de masse molaire égale à 211,3 g/mol) 3021658 10 CH3(CH2)10CH2NCO, - les monoisocyanates benzyliques, c'est-à-dire comprenant dans leur structure un groupe benzyle et dont le groupe isocyanate est relié à l'atome de carbone du groupe méthyle substituant le groupe phényle, tels que par exemple : 5 - le benzyl isocyanate (de volume molaire égal à 123,5 mL/mol et de masse molaire égale à 133,2 g/mol) - le alpha-méthylbenzyl isocyanate (de volume molaire égal à 140,8 mL/mol et de masse molaire égale à 147,2 g/mol) 10 - le 2-méthylbenzyl isocyanate, 3-méthylbenzyl isocyanate, 4-méthylbenzyl isocyanate (de volume molaire allant de 139 à 140 mL/mol et de masse molaire égale à 147,2 g/mol) NCO CH3 CH3 H3C 15 - les monoisocyanates cycloaliphatiques, notamment les formes hydrogénées des monoisocyanates aromatiques cycliques et en particulier les formes hydrogénées des monoisocyanates benzyliques , tels que par exemple : - la forme hydrogénée du benzyl isocyanate ou cyclohexane méthyl isocyanate (de volume molaire égal à 142,9 mL/mol et de masse molaire égale à 139,2 g/mol) NCO 20 NCO NCO 3021658 11 - la forme hydrogénée de l'alpha-méthylbenzyl isocyanate (de volume molaire égal à 149,9 mL/mol et de masse molaire égale à 153,2 g/mol) CH3 (D NCO - la forme hydrogénée des isomères du naphtyl isocyanate (HNI), tel que 1-naphtyl 5 isocyanate hydrogéné et ses isomères (de volume molaire égal à 144 mL/mol et de masse molaire égale à 179,3 g/mol) NCO - la forme hydrogénée des isomères du méthylbenzyl isocyanate, tel que les formes hydrogénées des 2-méthylbenzyl isocyanate, 3-méthylbenzyl isocyanate, 4-méthylbenzyl 10 isocyanate (de volume molaire égale à 149,9 mL/mol et de masse molaire égale à 153,3 g/mol) CC NCO NCO NCO CH3 CH3 H3C - les diisocyanates benzyliques, c'est-à-dire comprenant dans leur structure un groupe benzyle et dont au moins un des groupes isocyanate est relié à l'atome de carbone du groupe méthyle 15 substituant le groupe phényle, tels que par exemple: - les isomères du xylène diisocyanate (XDI), tel que le méta-xylène diisocyanate (mXDI) (de volume molaire égal à 157 mL/mol et de masse molaire égale à 138,2 g/mol) OC N NCO - les isomères du tétraméthylxylène diisocyanate (TMXDI) ou bis(1-isocyanato-1- 20 méthyléthyl)benzène, tel que le méta-tétraméthylxylène diisocyanate (m-TMXDI) (de volume molaire égal à 240 mL/mol et de masse molaire égale à 244,3 g/mol) 3021658 12 CH3 H C NCO CH3 OCN CH3 - les isomères du méthylènebis(isocyanatométhyl phényl) tel que 1,1'- méthanediylbis[4-(isocyanatométhyl)benzène] (de volume molaire égal à 253,2 mL/mol et de masse molaire égale à 278,3 g/mol) 1 OCN I NCO 5 - les isomères du bis(isocyanatométhyl)naphthalène tel que le 2,6- bis(isocyanatométhyl)naphthalène (de volume molaire égal à 204,9 mL/mol et de masse molaire égale à 238,2 g/mol) 10 I les formes hydrogénées \NCO OCN - hydrogénées des diisocyanates - les diisocyanates cycloaliphatiques, notamment aromatiques cycliques et en particulier les formes tels que par exemple: des diisocyanates benzyliques, _.- - la forme hydrogénée des isomères du xylène diisocyanate (HXDI) ou bis(isocyanatométhyl)cyclohexane, tel que le méta-xylène diisocyanate hydrogéné (m-HXDI) 15 et ses isomères (de volume molaire égal à 176 mL/mol et de masse molaire égale à 194,2 g/mol) OCN NCO - la forme hydrogénée des isomères du tétraméthylxylène diisocyanate (TMXDI) ou bis(1-isocyanato-l-méthyléthyl)benzène, tel que la forme hydrogénée du méta-20 tétraméthylxylène diisocyanate (m-TMXDI) (de volume molaire égal à 240,7 mL/mol et de masse molaire égale à 250,3 g/mol) 3021658 13 - les isomères du méthylènebis(isocyanatométhyl cyclohexyl) tel que le 1,1'- méthanediylbis[4-(isocyanatométhyl)cyclohexane] (de volume molaire égal à 253,2 mL/mol et de masse molaire égale à 290,4 g/mol) W 5 OCN NCO, - les isomères du bis(isocyanatométhyl) décahydronaphthalène tel que le 2,6- bis(isocyanatométhyl) décahydronaphthalène (de volume molaire égal à 204,9 mL/mol et de masse molaire égale à 248,3 g/mol) NCO OCN 10 - l'isophorone diisocyanate (IPDI) (de volume molaire égal à 246 mL/mol et de masse molaire égale à 222,3 g/mol) H3C - les formes hydrogénées des isomères du toluène diisocyanate (HTDI), telle que les formes hydrogénées du 2,4-TDI et du 2,6-TDI (de volume molaire égal à 160,2 mL/mol et de 15 masse molaire égale à 180,2 g/mol) NCO OCN NCO - les isomères du cyclohexylène diisocyanate tel que le 1,4-cyclohexylène diisocyanate (de volume molaire égal à 137,3 mL/mol et de masse molaire égale à 166,2 g/mol) NCO 3021658 14 NCO OCN - les formes hydrogénées des isomères du naphtalène diisocyanate (HNDI) telle que la forme hydrogénée du 1,5-HNDI (de volume molaire égal à 144 mL/mol et de masse molaire égale à 220,3 g/mol) NCO 5 NCO - les formes hydrogénées des isomères du diisocyanate de diméthyl diphényle méthane telle que la forme hydrogénée du 3,3'-diméthyl-4,4'-diphenyl diisocyanate (volume molaire égal à 235 mL/mol et de masse molaire égale à 276,4 g/mol) H3C OCN NCO CH3 10 - les formes hydrogénées des isomères du diisocyanate de diphényle méthane ou méthylènebis(cyclohexyl isocyanate) (HMDI) telle que la forme hydrogénée du 4,4'-MDI (de volume molaire égal à 212 mL/mol et de masse molaire égale à 262,3 g/mol) W OCN NCO, - les diisocyanates aliphatiques acycliques, linéaires ou ramifiés, tels que par exemple: 15 - le 1,4-diisocyanatobutane (de volume molaire égal à 126,8 mL/mol et de masse molaire égale à 140,1 g/mol) OCN-(CH2)4-NCO, - l'hexaméthylène diisocyanate (HDI) ou 1,6-diisocyanatohexane (de volume molaire égal à 161,7 mL/mol et de masse molaire égale à 168,2 g/mol) 20 OCN-(CH2)6-NCO, - le 1,8-diisocyanatooctane (de volume molaire égal à 194,9 mL/mol et de masse molaire égale à 196,3 g/mol) OCN-(CH2)8-NCO, 3021658 15 - le 1,10-diisocyanatodecane (de volume molaire égal à 229,8 mL/mol et de masse molaire égale à 224,3 g/mol) OCN-(CH2)10-NCO, - le 1,12-diisocyanatododecane (de volume molaire égal à 268,5 mL/mol et de masse 5 molaire égale à 252,4 g/mol) OCN-(CH2)12-NCO. Lorsque le(s) composé(s) (A) est (sont) choisi(s) parmi les monoisocyanates, on préfère utiliser un ou plusieurs monoisocyanate(s) possédant un volume molaire inférieur ou égal à 150 millilitres par mole (mL/mol). 10 Parmi tous les composés (A) utilisables, on préfère utiliser le XDI, l'IPDI, le HMDI ou leur mélange. La teneur totale en composé(s) (A) est non nulle et de préférence inférieure ou égale à 2% en poids, plus préférentiellement inférieure ou égale à 1,5% en poids, en particulier inférieure ou égale à 1% en poids, et mieux encore inférieure ou égale à 0,5% en poids du 15 poids total de la composition de polyuréthane selon l'invention. La teneur totale en composé(s) (A) est en outre de préférence supérieure ou égale à 0,01% en poids, plus préférentiellement supérieure ou égale à 0,05% en poids du poids total de la composition de polyuréthane selon l'invention. Mieux encore, la teneur en composé(s) (A) va de 0,10 à 1% en poids du poids total de la composition de polyuréthane selon 20 l'invention. La composition de polyuréthane selon l'invention telle que décrite ci-dessus, peut être utilisée pour fabriquer une composition adhésive, de mastic et/ou de revêtement de surface, notamment pour le domaine de la construction. La présente demande a donc pour objet en second lieu une composition adhésive, de 25 mastic et/ou de revêtement de surface comprenant : - de 10 à 30% en poids, de préférence de 15 à 20 % en poids, d'une composition de polyuréthane selon l'invention telle que décrite dans l'un quelconque des paragraphes précédents, - de 25 à 70% en poids d'au moins une charge, 30 - de 0,01 à 1% en poids d'au moins un catalyseur de réticulation, les pourcentages en poids étant exprimés par rapport au poids total de la composition adhésive, de mastic et/ou de revêtement de surface. Les compositions adhésives, de mastic et/ou de revêtement de surface selon l'invention présentent l'avantage d'être stables en terme de viscosité sur de longues durées de 3021658 16 stockage (au moins 2-3 semaines, dans des conditions anhydres à 20-40°C) et sont de fait faciles à mettre en oeuvre. En particulier, les compositions adhésives, de mastic et/ou de revêtement de surface selon l'invention présentent d'excellentes propriétés d'extrusion ou d'enduction à température ambiante au travers des dispositifs de mélange et/ou d'application 5 de compositions de revêtement, de compositions adhésives ou de mastic conventionnels. Un exemple d'un tel dispositif d'application est décrit dans les exemples de la présente demande. En outre, les compositions adhésives, de mastic et/ou de revêtement de surface selon l'invention possèdent notamment de bonnes propriétés mécaniques (notamment élasticité et module) adaptées à leur utilisation respective en tant qu'adhésif, revêtement de surface ou 10 mastic. Avantageusement, ces propriétés ne sont pas dégradées après stockage. De préférence, le choix des teneurs en ingrédients dans la composition adhésive, de mastic et/ou de revêtement de surface selon l'invention, et notamment de la teneur en composition de polyuréthane selon l'invention, est tel que ladite composition comprend une teneur en monomère MDI inférieure à 0,1% en poids par rapport au poids total de la 15 composition adhésive, de mastic et/ou de revêtement de surface. En réduisant la teneur en MDI en dessous de ce seuil, les compositions adhésive, de mastic et/ou de revêtement de surface selon l'invention présentent notamment des risques de toxicité réduites ou négligeables pour l'homme et son environnement. De préférence, le choix des teneurs en ingrédients dans la composition adhésive, de 20 mastic et/ou de revêtement de surface selon l'invention, et notamment de la teneur en composé(s) (A) de la composition de polyuréthane selon l'invention, est tel que la composition adhésive, de mastic et/ou de revêtement de surface selon l'invention comprend une teneur (totale) en composé(s) (A) inférieure à 0,5% en poids, et plus préférentiellement inférieure à 0,1% en poids par rapport au poids total de la composition adhésive, de mastic 25 et/ou de revêtement de surface. Plus préférentiellement, la teneur en monomère MDI est inférieure à 0,1% en poids et la teneur (totale) en composé(s) (A) est inférieure à 0,5% en poids, et mieux encore inférieure à 0,1% en poids par rapport au poids total de la composition adhésive, de mastic et/ou de revêtement de surface selon l'invention. 30 Ainsi, selon un mode de réalisation préféré, la composition adhésive, de mastic et/ou de revêtement de surface peut comprendre par exemple : - de 15 à 20% en poids par rapport au poids total de la composition adhésive, de mastic et/ou de revêtement de surface, d'une composition de polyuréthane selon l'invention comprenant : 3021658 17 a) au moins 98% en poids par rapport au poids de ladite composition de polyuréthane selon l'invention, d'au moins un polyuréthane non thermofusible à terminaisons NCO à base de MDI, telle que décrite dans l'un quelconque des paragraphes précédents, b) une teneur en monomère MDI inférieure à 0,5% en poids, par rapport au poids de 5 ladite composition de polyuréthane selon l'invention, c) de 0,01% à 1% en poids d'au moins un composé (A), par rapport au poids de ladite composition de polyuréthane selon l'invention, - de 50 à 70% en poids d'au moins une charge, par rapport au poids total de la composition adhésive, de mastic et/ou de revêtement de surface, 10 - de 0,01 à 1% en poids d'au moins un catalyseur de réticulation, par rapport au poids total de la composition adhésive, de mastic et/ou de revêtement de surface, - de 5 à 25% en poids d'au moins un agent rhéologique, par rapport au poids total de la composition adhésive, de mastic et/ou de revêtement de surface. La composition adhésive, de mastic et/ou de revêtement de surface selon ce mode de 15 réalisation préféré de l'invention comprend moins de 0,1% en poids de MDI et moins de 0,5% en poids de composé(s) (A), par rapport au poids total de ladite composition. Selon un mode de réalisation plus préféré, la composition adhésive, de mastic et/ou de revêtement de surface peut comprendre : - de 15 à 20% en poids par rapport au poids total de la composition adhésive, de 20 mastic et/ou de revêtement de surface, d'une composition de polyuréthane selon l'invention comprenant - a) au moins 98% en poids par rapport au poids de ladite composition de polyuréthane selon l'invention, d'au moins un polyuréthane non thermofusible à terminaisons NCO à base de MDI, telle que décrite dans l'un quelconque des paragraphes précédents, 25 b) une teneur en monomère MDI inférieure à 0,5% en poids, par rapport au poids de ladite composition de polyuréthane selon l'invention, c) de 0,01% à moins de 0,5% en poids d'au moins un composé (A), par rapport au poids de ladite composition de polyuréthane selon l'invention, - de 50 à 70% en poids d'au moins une charge, par rapport au poids total de la 30 composition adhésive, de mastic et/ou de revêtement de surface, - de 0,01 à 1% en poids d'au moins un catalyseur de réticulation, par rapport au poids total de la composition adhésive, de mastic et/ou de revêtement de surface, - de 5 à 25% en poids d'au moins un agent rhéologique, par rapport au poids total de la composition adhésive, de mastic et/ou de revêtement de surface. 3021658 18 La composition adhésive, de mastic et/ou de revêtement de surface selon ce mode de réalisation plus préféré de l'invention comprend moins de 0,1% en poids de MDI et moins de 0,1% en poids de composé(s) (A), par rapport au poids total de ladite composition. A titre de catalyseur(s) de réticulation utilisable(s) dans la composition adhésive, de 5 mastic ou de revêtement de surface selon l'invention, on peut utiliser n'importe quel catalyseur(s) connu(s) par l'homme du métier pour catalyser la réticulation du polyuréthane à terminaisons NCO en présence d'eau (ou d'humidité). L'eau ou l'humidité peut être apportée par la surface du support ou le milieu environnant, de manière naturelle (humidité atmosphérique) ou contrôlée (par exemple, dans une chambre thermostatée à une humidité 10 relative entre 40 et 70% à 23°C, ou un four allant jusqu'à 150°C) au contact de la composition selon l'invention. Cette réticulation se traduit par la création, entre les chaînes polymériques du polyuréthane, de liaisons de type urée qui conduisent à la formation d'un réseau polymérique tridimensionnel. On peut utiliser par exemple un ou plusieurs catalyseurs de réticulation choisis 15 parmi le dilaurate de dioctyl d'étain, les catalyseurs à base de bismuth, ou encore les catalyseurs aminés tertiaires tels que : - le 1,8-diazabicyclo[5.4.0]undec-7-ène (DBU) N N - le 1,5-diazabicyclo[4.3.0]non-5-ène (DBN) N 20 - l'éther diéthylique-2,2'-morpholine (DMDEE) - le 1,4-diazabicyclo[2.2.2]octane (DABCO) 3021658 19 Ces catalyseurs de réticulation présentent l'avantage de ne pas être cancérogènes, mutagènes et reprotoxiques (CMR). De préférence, la quantité de catalyseur de réticulation utilisable va de 0,05 à 0,5% 5 en poids par rapport au poids de la composition adhésive, de mastic et/ou de revêtement de surface selon l'invention. La (ou les) charge(s) utilisable(s) dans la composition adhésive, de mastic et/ou de revêtement de surface selon l'invention peu(ven)t être choisie(s) parmi les charges minérales et les mélanges de charges organiques et de charges minérales. 10 A titre d'exemple de charge(s) minérale(s) utilisable(s), on peut utiliser n'importe quelle(s) charge(s) minérale(s) habituellement utilisée(s) dans le domaine des compositions de revêtement de surface, de colle ou de mastic. Ces charges se présentent sous la forme de particules de géométrie diverse. Elles peuvent être par exemples sphériques, fibreuses, ou présenter une forme irrégulière. 15 De préférence, on utilise de l'argile, du quartz, des charges carbonatées. Plus préférentiellement, on utilise des charges carbonatées, telles que les carbonates de métaux alcalin ou alcalino-terreux, et plus préférentiellement le carbonate de calcium. Ces charges peuvent être naturelles ou traitées, par exemple à l'aide d'un acide organique tel que l'acide stéarique, ou d'un mélange d'acides organiques constitué 20 majoritairement d'acide stéarique. On peut utiliser également des microsphères creuses minérales telles que des microsphères creuses de verre, et plus particulièrement celles en borosilicate de sodium et de calcium ou en aluminosilicate. La quantité de charge minérale pouvant être utilisée peut notamment varier de 20 à 25 65% en poids, de préférence de 20 à 50% en poids, et plus préférentiellement de 25 à 40% en poids du poids de la composition adhésive, de mastic et/ou de revêtement de surface selon l'invention. A titre d'exemple de charge(s) organique(s) utilisable(s), on peut utiliser n'importe quelle(s) charge(s) organique(s) et notamment polymérique(s) habituellement utilisée(s) dans 30 le domaine des compositions de revêtement de surface, de colle ou de mastic 3021658 20 On peut utiliser par exemple du polychlorure de vinyle (PVC), des polyoléfines, du caoutchouc, de l'éthylène vinyl acétate (EVA), des fibres aramides telles que le Kevlar®. On peut utiliser également des microsphères creuses en polymère thermoplastique expansibles ou non expansibles. On peut notamment citer des microsphères creuses en 5 chlorure de vinylidène/acrylonitrile. De préférence, on utilise du PVC. La taille moyenne de particule de la (des) charge(s) utilisable(s) est de préférence inférieure ou égale à 10 microns, plus préférentiellement inférieure ou égale à 3 microns, afin d'éviter leur sédimentation dans la composition adhésive, de mastic et/ou de revêtement de 10 surface selon l'invention au cours de son stockage. La taille moyenne de particule est mesurée pour une distribution granulométrique en volume et correspondant à 50% en volume de l'échantillon de particules analysé. Lorsque les particules sont sphériques, la taille moyenne de particule correspond au diamètre médian (D50 ou Dv50) qui correspond au diamètre tel que 50% des particules en volume ont une 15 taille inférieure audit diamètre. Dans la présente demande, cette valeur est exprimée en micromètres et déterminée selon la Norme NF ISO 13320-1 (1999) par diffraction laser sur un appareil de type MALVERN. La composition adhésive, de mastic et/ou de revêtement de surface selon l'invention peut comprendre au moins un agent plastifiant à raison de 5 à 20% en poids, de préférence de 20 10 à 15% en poids du poids de la composition adhésive, de mastic et/ou de revêtement de surface selon l'invention. A titre d'exemple d'agent plastifiant utilisable, on peut utiliser n'importe quel agent plastifiant habituellement utilisé dans le domaine des compositions adhésives, de mastic et/ou de revêtement de surface. 25 De préférence, on utilise : - le diisodecyl phtalate (DIDP) - un ester d'acide alkylsulphonique et de phénol, tel que commercialisé sous le nom Mesamoll® par la société Lanxess - le diisononyl-1,2-cyclohexanedicarboxylate, tel que commercialisé sous le nom 30 Hexamoll Dinch® par la société BASF. La composition adhésive, de mastic et/ou de revêtement de surface selon l'invention peut comprendre au moins un agent de rhéologie. 3021658 21 A titre d'exemple d'agent(s) de rhéologie utilisable(s), on peut citer n'importe quel agent de rhéologie habituellement utilisé dans le domaine des compositions adhésives, de mastic et/ou de revêtement de surface. De préférence, on utilise un ou plusieurs agents de rhéologie choisis parmi les agents 5 thioxiotropiques, et plus préférentiellement parmi: - les plastisols de PVC, correspondant à une suspension de PVC dans un agent plastifiant miscible avec le PVC, obtenue in situ par chauffage à des températures allant de 60°C à 80°C. Ces plastisols peuvent être ceux décrits notamment dans l'ouvrage « Polyurethane Sealants », Robert M. Evans, ISBN 087762-998-6. 10 - la silice pyrogénée, -des dérivés d'urée issus de la réaction d'un monomère diisocyanate aromatique tel que le 4,4'-MDI avec une amine aliphatique telle que la butylamine. La préparation de tels dérivés d'urée est décrite notamment dans la demande FR 1 591 172. La teneur totale en agent(s) de rhéologie(s) pouvant être utilisée peut varier de 1 à 15 40% en poids, de préférence de 5 à 30 % en poids, plus préférentiellement de 10 à 25% en poids du poids de la composition adhésive, de mastic et/ou de revêtement de surface selon l'invention. La composition adhésive selon l'invention peut comprendre au moins une résine tackifiante. 20 A titre d'exemple de résine(s) tackifiante(s) utilisable(s), on peut citer n'importe quelle résine tackifiante habituellement utilisée dans le domaine des compositions adhésives. De préférence, on utilise celles possédant une masse molaire moyenne en poids (1\4,) allant de 200 et 5000 et de préférence choisies parmi : - (i) des colophanes d'origine naturelle ou chimiquement modifiées, telles que par 25 exemple la colophane extraite de la gomme de pins, la colophane de bois extraite des racines de l'arbre et leurs dérivés hydrogénés, dimérisés, polymérisés ou estérifiés par des monoalcools ou des polyols comme le glycérol, le pentaérythritol ou le néopentylglycol ; - (ii) des résines obtenues par hydrogénation, polymérisation ou copolymérisation (avec un hydrocarbure aromatique) de mélanges d'hydrocarbures aliphatiques insaturés ayant 30 environ 5, 9 ou 10 atomes de carbone issus de coupes pétrolières ; - (iii) des résines terpéniques résultant généralement de la polymérisation d'hydrocarbures terpéniques comme par exemple le mono-terpène (ou pinène) en présence de catalyseurs de Friedel-Crafts, éventuellement modifiées par action de phénols ; 3021658 22 - (iv) des copolymères à base de terpènes naturels, par exemple le styrène/terpène, l'alpha-méthyl styrène/terpène et le vinyl toluène/terpène. La résine tackifiante est choisie de manière à être compatible avec le polyuréthane à terminaisons NCO utilisé selon l'invention, c'est-à-dire de manière à ce que lorsqu'elle est 5 mélangée dans les proportions 10 %/90 % avec ledit polyuréthane à terminaisons NCO, cela donne un mélange substantiellement homogène. En particulier, le mélange reste transparent (dans le spectre de la lumière visible - longueur d'onde allant de 380 à 780 nanomètre, mesuré dans le vide) et aucun(e) déphasage ou gélification totale ou partielle n'est observé(e) dans le mélange polyuréthane/résine. 10 La quantité totale de résine(s) tackifiante(s) pouvant être utilisée peut varier de 5 à 10% en poids du poids de la composition adhésive. De préférence, la composition adhésive, de mastic et/ou de revêtement de surface selon l'invention ne comprend pas de solvant organique hydrocarboné, tel que ceux ayant un point d'ébullition inférieur à 250°C à pression atmosphérique, tel que le xylène. 15 La composition selon l'invention peut comprendre au moins un adjuvant choisi parmi les promoteurs d'adhérence tels que les époxysilanes, les stabilisants UV (ou antioxydants), les pigments, les colorants, et leur mélange. Lorsque ces adjuvants sont présents dans la composition, la somme totale de leur teneur est de préférence inférieure ou égale à 15% en poids par rapport au poids total de la composition adhésive, de mastic et/ou de 20 revêtement de surface selon l'invention. De préférence, la composition adhésive selon l'invention comprend : - de 15 à 30% en poids d'une composition de polyuréthane à terminaisons NCO selon l'invention telle que décrite dans l'un quelconque des paragraphes précédents, - de 40 à 65% en poids d'au moins une charge carbonatée, 25 - de 0,01 à 1% en poids d'au moins un catalyseur de réticulation, - de préférence moins de 0,1% en poids de monomère MDI, - de préférence moins de 0,5% en poids de composé(s) (A), les pourcentages en poids étant exprimés par rapport au poids de la composition adhésive. De préférence, la composition de mastic selon l'invention comprend : 30 - de 20 à 30% en poids d'une composition de polyuréthane à terminaisons NCO selon l'invention telle que décrite dans l'un quelconque des paragraphes précédents, - de 20 à 25% en poids d'au moins une charge carbonatée, - de 10 à 20% en poids, de préférence de 15 à 20% en poids d'au moins une charge organique et/ou au moins un agent de rhéologie, 3021658 23 - de 0,01 à 1% en poids d'au moins un catalyseur de réticulation, - de préférence moins de 0,1% en poids de monomère MDI, - de préférence moins de 0,5% en poids de composé(s) (A), les pourcentages en poids étant exprimés par rapport au poids de la composition de mastic. 5 De préférence, la composition de revêtement de surface selon l'invention comprend : - de 20 à 25% en poids d'une composition non solide de polyuréthane à terminaisons NCO selon l'invention telle que décrite précédemment, - de 25 à 50% en poids d'au moins une charge carbonatée, 10 - de 0,01 à 1% en poids d'au moins un catalyseur de réticulation, - de préférence moins de 0,1% en poids de monomère MDI, - de préférence moins de 0,5% en poids de composé(s) (A), les pourcentages en poids étant exprimés par rapport au poids de la composition de revêtement de surface. 15 Les compositions adhésives, de mastic ou de revêtement de surface selon l'invention sont formulées de manière à être utilisables ou applicables à basse température (entre 5 et 35°C) et notamment à température ambiante (23°C). La présente invention a pour objet en troisième lieu un procédé de préparation d'une composition selon l'invention stable dans le temps en terme de viscosité, comprenant 20 une étape dans laquelle le(s) composé(s) (A), et le(s) autre(s) ingrédient(s) éventuellement présent(s) dans la composition selon l'invention, est (sont) mélangé(s) à une composition de polyuréthane(s) non thermofusible(s) à base de MDI à terminaisons NCO ayant une teneur en MDI inférieure ou égale à 1% en poids, de préférence inférieure ou égale à 0,8% en poids, et mieux encore inférieure ou égale à 0,5% en poids par rapport au poids de ladite composition, 25 à une température inférieure ou égale à 50°C, de préférence allant de 5 à 45°C, et mieux encore allant de 20 à 30°C. L'ajout et le mélange se font dans des conditions anhydres. Le(s) composé(s) (A) utilisé(s) selon l'invention peu(ven)t être ajouté(s) sur le(s) polyuréthane(s) thermofusible(s) à base de MDI, dans la composition selon l'invention, soit 30 directement après la fin de la réaction de synthèse dudit (desdits) polyuréthane(s), soit après que l'un, plusieurs, ou tous les autres ingrédients de la composition de l'invention, tels que décrits précédemment, ont été mélangés au(x)dit(s) polyuréthane(s). Les exemples suivants sont donnés à titre purement illustratif de l'invention et ne sauraient être interprétés pour en limiter la portée. 3021658 24 Exemples : Préparation des compositions de polyuréthane : exemples 1 à 3 (références) Les compositions de polyuréthane des exemples 1 à 3 ont été préparées par mélange 5 des ingrédients indiqués dans le tableau 1 à une température inférieure ou égale à 95°C dans des conditions anhydres. Les quantités indiquées dans le tableau 1 sont exprimées en pourcentage en poids par rapport au poids total de la composition de polyuréthane de chacun des exemples. Tableau 1 Ingrédients 1 2 3 PPG triol ayant une masse molaire moyenne en nombre de 4000 g/mol 49,5 50,5 51,3 PPG diol ayant une masse molaire moyenne en nombre de 2000 g/mol 32,5 33,2 33,6 4,4'-MDI (%NCO = 33,6% en poids) 18,1 16,2 15 catalyseur 0,1 0,1 0,1 Rapport NCO/OH 2,01 1,78 1,61 10 Caractérisation : Pour chacune des compositions de polyuréthane des exemples 1 à 3 obtenues : - La teneur pondérale en monomère diisocyanate non réagi présent dans le milieu de synthèse du polyuréthane est mesurée par une méthode d'HPLC muni d'un détecteur UV tel que décrit précédemment (phase inversée en C18, phase mobile : solution aqueuse 15 d'acétonitrile, tamponnée avec une solution aqueuse à 0,2% en poids de bisulfate de tétrabutylammonium à pH égal à 2,5, longueur d'onde de détection : 254nm). Les valeurs mesurées sont exprimées en pourcentage en poids par rapport au poids de la composition de chacun des exemples 1 à 3. - La viscosité de la composition de polyuréthane est mesurée en fin de réaction (J), 20 puis 30 jours après la fin de la réaction (J+30) à 23°C dans des conditions de stockage anhydres. On considère qu'au bout de 30 jours, l'augmentation de la viscosité dans le temps du polyuréthane est négligeable. La mesure de viscosité est réalisée à 23°C à l'aide d'un viscosimètre Brookfield RVT, avec une aiguille numéro 6 à une vitesse de rotation de 20 tours par minute (tr/mn). La valeur mesurée est exprimée en millipascal seconde (mPa.$). 3021658 25 Tableau 2 Caractérisation avant stabilisation 1 2 3 Teneur en MDI résiduel calculée >1 REVENDICATIONS1. Composition de polyuréthane comprenant : a) au moins 98% en poids d'au moins un polyuréthane non thermofusible à 5 terminaisons NCO à base de diisocyanate de diphényle méthane (MD1), b) une teneur en monomère MDI inférieure ou égale à 1% en poids, c) au moins un composé isocyanate de volume molaire inférieur ou égal à 300 millilitres par mol (mL/mol) (noté composé A), les pourcentages en poids étant exprimés par rapport au poids total de ladite composition. 10 2. Composition selon la revendication 1, caractérisée en ce que le(s) composé (A) est (sont) choisi(s) parmi les composés isocyanates dont le(s) groupe(s) isocyanate n'est (ne sont) pas relié(s) à un atome de carbone d'un cycle hydrocarboné aromatique. 3. Composition selon la revendication 1 ou 2, caractérisée en ce que le(s) composé(s) (A) est (sont) choisi(s) parmi les monoisocyanates et les diisocyanates. 15 4. Composition selon l'une quelconque des revendications 1 à 3, caractérisée en ce le(s) composé(s) (A) est (sont) choisi(s) parmi le XDI, HMDI et IPDI. 5. Composition selon l'une quelconque des revendications 1 à 4, caractérisée en ce qu'elle comprend une teneur totale en composé(s) (A) non nulle et inférieure ou égale à 2% en poids par rapport au poids de ladite composition. 20 6. Composition selon l'une quelconque des revendications 1 à 5, caractérisée en ce que le(s) polyuréthane(s) non thermofusible(s) à terminaisons NCO à base de diisocyanate de diphényle méthane est (sont) susceptible(s) d'être obtenu(s) par une réaction de polyaddition d'une composition de polyisocyanate(s) constituée de MDI, et d'une composition constituée de polyol(s), à une température inférieure à 95°C, dans des conditions anhydres, dans des 25 quantités de polyisocyanate(s) et de polyol(s) conduisant à un rapport NCO/OH noté rl allant de 1,60 à 1,95. 7. Composition selon la revendication 6, caractérisée en ce que le rapport NCO/OH noté rl va de 1,60 à 1,75. 8. Composition selon la revendication 6 ou 7, caractérisée en ce que la composition 30 constituée de polyol(s) est un mélange de polyéther diol et de polyéther triol. 9. Utilisation d'une composition telle que définie dans l'une quelconque des revendications 1 à 8 pour fabriquer une composition adhésive, de mastic ou de revêtement de surface 3021658 32 10. Procédé de préparation d'une composition telle que définie dans l'une quelconque des revendications 1 à 8, comprenant une étape dans laquelle le(s) composé(s) (A) tel que défini dans l'une des revendications 1 à 5, et le(s) autre(s) ingrédient(s) éventuellement présent(s) dans ladite composition, est (sont) mélangé(s) à une composition de polyuréthane(s) non thermofusible(s) à base de MDI à terminaisons NCO ayant une teneur en MDI inférieure ou égale à 1% en poids par rapport au poids de ladite composition, à une température inférieure ou égale à 50°C, dans des conditions anhydres.10